(57)【要約】各種の処理を目的とした水処理を、低コストにて効率的に行うことができる金属イオン水の製造方法又は水処理方法及び金属イオン水の製造具又は水処理装置を提供することを目的とする。  イオン化傾向の異なる２種類の金属を互いに密着させた構造とした水処理装置を処理すべき水中に没することにより局部電池が形成される。そして、イオン化傾向の大きい金属から溶出する金属イオンで所定の水処理（殺菌、殺藻）が行われる。
2005019116.tif 000002
【特許請求の範囲】
【請求項１】
イオン化傾向（電位）の異なる２種類の異種金属を互いに密着させた状態で処理すべき水中に没する状態とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させるようにしたことを特徴とする金属イオン水の製造方法。
【請求項２】
イオン化傾向（電位）の異なる２種類の異種金属を互いに密着させた状態で処理すべき水中に没する状態とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させ、この金属イオンで所定の水処理を行うようにしたことを特徴とする水処理方法。
【請求項３】
前記処理すべき水に対し該水中の溶存酸素を増加させる処理を行うようにしたことを特徴とする請求項１に記載の金属イオン水の製造方法又は請求項２に記載の水処理方法。
【請求項４】
処理すべき水中に没する状態で使用される金属イオン水製造具であって、イオン化傾向（電位）の異なる２種類の異種金属が互いに密着した状態で備えられた構成とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させるように構成されていることを特徴とする金属イオン水製造具。
【請求項５】
処理すべき水中に没する状態で使用される水処理装置であって、イオン化傾向（電位）の異なる２種類の異種金属が互いに密着した状態で備えられた構成とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させ、この金属イオンで所定の水処理が行われるように構成されていることを特徴とする水処理装置。
【請求項６】
前記２種類の異種金属のうちのいずれか一方の金属に対しもう一方の金属がメッキされることによって互いに密着されていることを特徴とする請求項１〜５のいずれか１項に記載の金属イオン水の製造方法又は水処理方法又は金属イオン水の製造具又は水処理装置。
【請求項７】
前記２種類の異種金属のうちイオン化傾向の大きい及び／又は電極電位の低い方の金属に対しイオン化傾向の小さい及び／又は電極電位の高い方の金属がメッキされることによって互いに密着されていることを特徴とする請求項６に記載の金属イオン水の製造方法又は水処理方法又は金属イオン水の製造具又は水処理装置。
【請求項８】
前記２種類の異種金属のうちのいずれか一方の金属に対しもう一方の金属がクラッド法によって互いに密着されていることを特徴とする請求項１〜５のいずれか１項に記載の金属イオン水の製造方法又は水処理方法又は金属イオン水の製造具又は水処理装置。
【請求項９】
前記メッキされた金属又はクラッド法で密着された一方の金属をケガキや溝切り等で多数個所切削除去してもう一方の金属を露出させることにより、前記２種類の異種金属の接触境界部分が多数形成されていることを特徴とする請求項６〜８のいずれか１項に記載の金属イオン水の製造方法又は水処理方法又は金属イオン水の製造具又は水処理装置。
【請求項１０】
前記２種類の異種金属を貫く多数の孔を切削しもしくは打ち抜くことにより、前記多数の孔の内周面に２種類の異種金属の接触境界部分が多数形成されていることを特徴とする請求項４〜８のいずれか１項に記載の金属イオン水の製造方法又は水処理方法又は金属イオン水の製造具又は水処理装置。
【請求項１１】
前記２種類の異種金属からなる板材に千鳥状に切れ目を入れて押し広げて略菱形網目状に加工することにより、各切れ目部分に２種類の異種金属の接触境界部分が多数形成されていることを特徴とする請求項６〜８のいずれか１項に記載の金属イオン水の製造方法又は水処理方法又は金属イオン水の製造具又は水処理装置。
【請求項１２】
前記２種類の異種金属の接触面と略直交する方向に切断して針金状に形成することにより、長手方向に沿った両側切断面に前記２種類の異種金属の接触境界部分が形成されていることを特徴とする請求項６〜８のいずれか１項に記載の金属イオン水の製造方法又は水処理方法又は金属イオン水の製造具又は水処理装置。
【請求項１３】
前記２種類の異種金属のいずれか一方の金属が糸状に形成され、該糸状金属の表面の一部にもう一方の金属がメッキされていることを特徴とする請求項６〜８のいずれか１項に記載の金属イオン水の製造方法又は水処理方法又は金属イオン水の製造具又は水処理装置。
【請求項１４】
前記２種類の異種金属がそれぞれ線状に形成され、該線状の両異種金属が互いに密着する状態に縒り合わされ又は編み込まれていることを特徴とする請求項１〜５のいずれか１項に記載の金属イオン水の製造方法又は水処理方法又は金属イオン水の製造具又は水処理装置。
【請求項１５】
前記２種類の異種金属がそれぞれ線状に形成され、該線状の両異種金属のうちの一方の金属の外周にもう一方の金属を巻き付けることにより互いに密着されていることを特徴とする請求項１〜５のいずれか１項に記載の金属イオン水の製造方法又は水処理方法又は金属イオン水の製造具又は水処理装置。
【請求項１６】
前記線状に形成された２種類の異種金属のうち少なくともいずれか一方の金属が他の種類の材質よりなる心材の外面にメッキされていることを特徴とする請求項１４又は１５に記載の金属イオン水の製造方法又は水処理方法又は金属イオン水の製造具又は水処理装置。
【請求項１７】
前記２種類の異種金属のうちイオン化傾向の小さい及び／又は電極電位の高い方の金属がカーボン、グラファイト等の炭素を含む粉、粒、線、又は繊維で構成され、これがイオン化傾向の大きい及び／又は電極電位の低い方の金属内に混在する状態で多数鋳込まれることによって前記２種類の異種金属が互いに密着され、
該２種類の異種金属を貫く多数の孔を切削しもしくは打ち抜くことにより、前記多数の孔の内周面に２種類の異種金属の接触境界部分が多数形成されていることを特徴とする請求項１〜５のいずれか１項に記載の金属イオン水の製造方法又は水処理方法又は金属イオン水の製造具又は水処理装置。
【請求項１８】
前記２種類の異種金属のうちイオン化傾向の小さい及び／又は電極電位の高い方の金属がカーボン、グラファイト等の炭素を含む粉、粒、線、又は繊維で構成され、これがイオン化傾向の大きい及び／又は電極電位の低い方の金属内に混在する状態で多数鋳込まれることによって前記２種類の異種金属が互いに密着され、
該２種類の異種金属からなる板材に千鳥状に切れ目を入れて押し広げて略菱形網目状に加工することにより、各切れ目部分に２種類の異種金属の接触境界部分が多数形成されていることを特徴とする請求項１〜５のいずれか１項に記載の金属イオン水の製造方法又は水処理方法又は金属イオン水の製造具又は水処理装置。
【請求項１９】
前記２種類の異種金属のうちイオン化傾向が大きい及び／又は電極電位の低い方の金属が銅で構成されていることを特徴とする請求項１〜１８のいずれか１項に記載の金属イオン水の製造方法又は水処理方法又は金属イオン水の製造具又は水処理装置。
【請求項２０】
前記２種類の異種金属のうちイオン化傾向が大きい及び／又は電極電位の低い方の金属が銀で構成されていることを特徴とする請求項１〜１８のいずれか１項に記載の金属イオン水の製造方法又は水処理方法又は金属イオン水の製造具又は水処理装置。
【請求項２１】
前記２種類の異種金属のうちイオン化傾向が大きい及び／又は電極電位の低い方の金属が錫で構成されていることを特徴とする請求項１〜１８のいずれか１項に記載の金属イオン水の製造方法又は水処理方法又は金属イオン水の製造具又は水処理装置。
【請求項２２】
前記２種類の異種金属のうちイオン化傾向が大きい及び／又は電極電位の低い方の金属がアルミニウムで構成されていることを特徴とする請求項１〜１８のいずれか１項に記載の金属イオン水の製造方法又は水処理方法又は金属イオン水の製造具又は水処理装置。
【請求項２３】
前記２種類の異種金属のうちイオン化傾向が大きい及び／又は電極電位の低い方の金属がマグネシウムで構成されていることを特徴とする請求項１〜１８のいずれか１項に記載の金属イオン水の製造方法又は水処理方法又は金属イオン水の製造具又は水処理装置。
【請求項２４】
前記２種類の異種金属のうちイオン化傾向が大きい及び／又は電極電位の低い方の金属が鉄で構成されていることを特徴とする請求項１〜１８のいずれか１項に記載の金属イオン水の製造方法又は水処理方法又は金属イオン水の製造具又は水処理装置。
【請求項２５】
前記２種類の異種金属のうちイオン化傾向が大きい及び／又は電極電位の低い方の金属が亜鉛で構成されていることを特徴とする請求項１〜１８のいずれか１項に記載の金属イオン水の製造方法又は水処理方法又は金属イオン水の製造具又は水処理装置。
【発明の詳細な説明】
【技術分野】  本発明は、金属イオン水の製造方法、及び、花瓶や花器、水槽、池、湖、プール、冷却塔、クーリングタワー、風呂、トイレのロータンク、加湿器及び循環水管路等に収容される全ての水の他に、例えば、医科や医療器具等の殺菌洗浄処理に用いられる洗浄水の製造に適用される水処理方法、並びに、金属イオン水の製造具、及び、水を収容した花瓶や花器、水槽、池、湖、プール、冷却塔、クーリングタワー、風呂の浴槽内、トイレのロータンク内、加湿器内、循環水管路等の水中に没した状態で使用される他に、例えば、取水口等のスクリーンや、医科や医療器具等の殺菌洗浄処理に用いられる洗浄水の製造、及び、飲料水の製造に使用される金属イオン水の製造具及び水処理装置に関する。
【背景技術】  水処理の内容としては以下に列挙するように種々のものがあり、従来それぞれに対応策が取られていた。
１．切り花の延命を目的とした水処理
従来のこの種の水処理としては、例えば、界面活性剤及び解膠剤から選ばれる少なくとも１種のコロイド保護剤と金属銀コロイドとからなる延命剤を用いる方法ある（特開平１１−１５８００３号公報）・・・従来例１。
２．池、湖、閉鎖期間中のプールの水等のように流れや入れ替わりのない水に発生するあおこの発生防止を目的とした水処理
従来のこの種の水処理としては、例えば、水中に強磁場を作ることによりあおこ発生を防止するようにしたものがある（特開２００１−１３７８６０号公報）・・・従来例２。
３．プールや風呂におけるレジネオラ菌等の菌類の殺菌を目的とした水処理
従来のこの種の水処理としては、例えば、塩素剤、オゾンガス、紫外線により殺菌処理するようにしたもの（特開２００２−８６１６８号公報）・・・従来例３や、無隔膜電解槽の電極に直流電圧を印加して電解殺菌するようにしたものがある（特開２００２−２１９４６３号公報）・・・従来例４。
４．透明水槽等の壁面につく藻類の発生防止を目的とした水処理
従来のこの種の水処理としては、例えば、光り触媒反応器やイオン交換処理器を用いるようにしたものがある（特開２００３−２３９１７号公報）・・・従来例５。
５．濁水等における不純物の凝集沈殿を目的とした水処理
従来のこの種の水処理としては、例えば、濁水中に複数の電極を挿入して電圧を印加し、浮遊微粒子を凝集沈殿させるようにしたものがある（特開２００２−２８２８６１号公報）・・・従来例６。
しかしながら、上述の従来例にあっては、以下に述べるような問題点があった。
１．切り花の延命を目的とした水処理
従来例１の界面活性剤及び解膠剤からなる延命剤による方法では、水を変える度に延命剤を注入させる必要があるため、コストが高くつくという問題がある。
２．池、湖、閉鎖期間中のプールの水等のように流れや入れ替わりのない水に発生するあおこの発生防止を目的とした水処理
従来例２の水中に強磁場を作る方法では、強磁場を発生させるための装置にコストがかかるという問題がある。
３．プールや風呂におけるレジネオラ菌等の菌類の殺菌を目的とした水処理
従来例３の塩素剤、オゾンガス、紫外線により殺菌処理するものにあっては、オゾンガス発生装置にコストかかると共に、該装置の稼働に電源を必要とし、かつ大量の塩素剤を消費するため、ランニングコストが高くつくという問題がある。
また、従来例４の無隔膜電解槽の電極に直流電圧を印加して電解殺菌する方法にあっても、装置にコストがかかると共に、該装置の稼働に電源を必要とするためランニングコストが高くつくという問題がある。
４．透明水槽等の壁面につく藻類の発生防止を目的とした水処理
従来例５の光り触媒反応器やイオン交換処理器を用いるものにあっては、コストが高くつくという問題がある。
５．濁水等における不純物の凝集沈殿を目的とした水処理
従来例６の濁水中に複数の電極を挿入して電圧を印加する方法にあっては、電源を必要とするため、ランニングコストが高くつくという問題がある。
本発明は、かかる従来の問題点を解決するためになされたものであって、その目的とするところは、上述のような各種の処理を目的とした水処理を、低コストにて効率的に行うことができる金属イオン水の製造方法及び該製造方法を用いた水処理方法、並びに金属イオン水の製造具及び該製造具を用いた水処理装置を提供することにある。
【発明の開示】
１．  前記目的を達成するための金属イオン水の製造方法として、イオン化傾向（電位）の異なる２種類の異種金属を互いに密着させた状態で処理すべき水中に没する状態とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させるようにすることにより、金属イオン水を短時間で効率的かつ永続的に製造することができるようになる。
以上のように、この金属イオン水の製造方法にあっては、異種金属を互いに密着させただけの極めて簡単な構造のものを用いるだけであり、かつ、ランニングコストもかからないため、低コストにて高濃度の金属イオン水の製造が可能になるという効果が得られる。
２．  また、水処理方法として、イオン化傾向（電位）の異なる２種類の異種金属を互いに密着させた状態で処理すべき水中に没する状態とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させ、この金属イオンが持つ所定の機能により所定の水処理を効率的に行う。
以上のように、この水処理方法にあっては、異種金属を互いに密着させただけの極めて簡単な構造のものを用いるだけであり、かつ、ランニングコストもかからないため、所定の水処理を低コストにて効率的に行うことができるようになるという効果が得られる。
３．  金属イオン水の製造方法又は水処理方法として、前記１に記載の金属イオン水の製造方法、又は前記２に記載の水処理方法において、前記処理すべき水に対し該水中の溶存酸素を増加させる処理を行うようにすることにより、イオン化傾向の大きい及び／又は電極電位の低い方の金属の局部電池形成による酸化還元反応の腐食作用を加速させ、これにより、金属イオンの溶出を加速させることができるようになる。
４．  金属イオン水製造具として、処理すべき水中に没する状態で使用される金属イオン水製造具であって、イオン化傾向（電位）の異なる２種類の異種金属が互いに密着した状態で備えられた構成とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させるように構成することにより、金属イオン水を短時間で効率的かつ永続的に製造することができるようになる。
以上のように、この金属イオン水の製造具にあっては、異種金属を互いに密着させただけの極めて簡単な構造であり、かつ、ランニングコストもかからないため、低コストにて高濃度の金属イオン水の製造が可能になるという効果が得られる。
５．  水処理装置として、処理すべき水中に没する状態で使用される水処理装置であって、イオン化傾向（電位）の異なる２種類の異種金属が互いに密着した状態で備えられた構成とすることにより、前記２種類の異種金属のうちイオン化傾向の小さい及び／又は電極電位の高い方の金属の腐蝕を防止しようとして電極電位の低い方の金属から高い方の金属へ電子を移動させるイオン化傾向の大きい及び／又は電極電位の低い方の金属の局部電池形成による酸化還元反応の腐蝕作用により該イオン化傾向の大きい及び／又は電極電位の低い方の金属から金属イオンを永続的に溶出させ、この金属イオンで所定の水処理が行われるように構成することにより、水中に溶出した金属イオンが持つ所定の機能により所定の水処理を効率的に行うことができる。
以上のように、この水処理装置にあっては、異種金属を互いに密着させただけの極めて簡単な構造であり、かつ、ランニングコストもかからないため、所定の水処理を低コストにて効率的に行うことができるようになるという効果が得られる。
６．  金属イオン水の製造方法又は水処理方法又は金属イオン水の製造具又は水処理装置として、前記１〜５のいずれか記載の金属イオン水の製造方法又は水処理方法又は金属イオン水の製造具又は水処理装置において、前記２種類の異種金属のうちのいずれか一方の金属に対しもう一方の金属がメッキされることによって互いに密着されている構成とすることにより、容易かつ確実に密着状態とすることができるようになると共に、造作性、取扱い作業性にも優れる。
また、以上のように、２種類の異種金属の全面が確実に密着された状態になるため、イオン化傾向の大きい及び／又は電極電位の低い方の金属から金属イオンが溶出されることにより該金属が減少しても、両金属が分離されることがなく、従って、イオン化傾向の大きい及び／又は電極電位の低い方の金属が完全になくなるまで金属イオンを永続的に溶出させることができるようになる。
７．  金属イオン水の製造方法又は水処理方法又は金属イオン水の製造具又は水処理装置として、前記６に記載の金属イオン水の製造方法又は水処理方法又は金属イオン水の製造具又は水処理装置において、前記２種類の異種金属のうちイオン化傾向の大きい及び／又は電極電位の低い方の金属に対しイオン化傾向の小さい及び／又は電極電位の高い方の金属がメッキされることによって互いに密着されている構成とすることにより、金属イオンが溶出して減少するのはイオン化傾向が大きい及び／又は電極電位の低い方の金属であるため、特にメッキされるイオン化傾向の小さい及び／又は電極電位の高い方の金属が銀等のように高価である場合においては、原価コストの大幅な低減が可能となる。
８．  金属イオン水の製造方法又は水処理方法又は金属イオン水の製造具又は水処理装置として、前記１〜５のいずれかに記載の金属イオン水の製造方法又は水処理方法又は金属イオン水の製造具又は水処理装置において、前記２種類の異種金属のうちのいずれか一方の金属に対しもう一方の金属がクラッド法によって互いに密着されている構成とすることにより、容易かつ確実に密着状態とすることができるようになる。
また、以上のように、２種類の異種金属の全面が確実に密着された状態になるため、イオン化傾向の大きい及び／又は電極電位の低い方の金属から金属イオンが溶出されることにより該金属が減少しても、両金属が分離されることがなく、従って、イオン化傾向の大きい及び／又は電極電位の低い方の金属が完全になくなるまで金属イオンを永続的に溶出させることができるようになる。
９．  金属イオン水の製造方法又は水処理方法又は金属イオン水の製造具又は水処理装置として、前記６〜８のいずれかに記載の金属イオン水の製造方法又は水処理方法又は金属イオン水の製造具又は水処理装置において、前記メッキされた金属又はクラッド法で密着された一方の金属をケガキや溝切り等で多数個所切削除去してもう一方の金属を露出させることにより、前記２種類の異種金属の接触境界部分が多数形成されている構成とすることにより、金属イオンの溶出量を多くすることができるようになる。即ち、異種金属の境界部分が最も電子が移動して局部電池形成による酸化還元反応の腐触作用が激しくおこる部分で金属イオンの溶出量が多いため、単位面積当たりの金属イオンの溶出量を多くすることができるようになる。
１０．  金属イオン水の製造方法又は水処理方法又は金属イオン水の製造具又は水処理装置として、前記４〜８のいずれかに記載の金属イオン水の製造方法又は水処理方法又は金属イオン水の製造具又は水処理装置において、前記２種類の異種金属を貫く多数の孔を切削しもしくは打ち抜くことにより、前記多数の孔の内周面に２種類の異種金属の接触境界部分が多数形成されている構成とすることにより、２種類の異種金属の接触境界部分が多数形成された構成とすることにより、単位面積当たりの金属イオンの溶出量を多くすることができるようになる。
１１．  金属イオン水の製造方法又は水処理方法又は金属イオン水の製造具又は水処理装置として、前記６〜８のいずれかに記載の金属イオン水の製造方法又は水処理方法又は金属イオン水の製造具又は水処理装置において、前記２種類の異種金属からなる板材に千鳥状に切れ目を入れて押し広げて略菱形網目状に加工することにより、各切れ目部分に２種類の異種金属の接触境界部分が多数形成されている構成とすることにより、材料を無駄にすることなしに、単位面積当たりの金属イオンの溶出量を多くすることができるようになる。
また、金属を押し広げることにより金属が脆弱化して腐触し易くなり、これにより、金属イオンの溶出量を増やすことができるようになる。
また、切れ目部分が多数形成されることで、通水性が確保されるため、流れがある部分において特に威力を発揮させることができるようになる。
１２．  金属イオン水の製造方法又は水処理方法又は金属イオン水の製造具又は水処理装置として、前記６〜８のいずれかに記載の金属イオン水の製造方法又は水処理方法又は金属イオン水の製造具又は水処理装置において、前記２種類の異種金属の接触面と略直交する方向に切断して針金状に形成して、長手方向に沿った両側切断面に前記２種類の異種金属の接触境界部分が形成されている構成とすることにより、単位面積当たりの金属イオンの溶出量を多くすることができるようになる。
また、針金状に形成することにより、例えば、水処理が必要な花束を結束する針金等として利用することが可能になる。また、水処理すべき水中の任意の物体に巻つけることにより、固定手段を用いることなしに、水中で所定の位置に安定させることができるようになる。
１３．  金属イオン水の製造方法又は水処理方法又は金属イオン水の製造具又は水処理装置として、前記６〜８のいずれかに記載の金属イオン水の製造方法又は水処理方法又は金属イオン水の製造具又は水処理装置において、前記２種類の異種金属のいずれか一方の金属が糸状に形成され、該糸状金属の表面の一部にもう一方の金属がメッキされている構成とすることにより、単位面積当たりの金属イオンの溶出量を多くすることができるようになる。
また、この糸状に形成することにより、これをより糸やロープに編み込み、又は、布地等に織り込み、さらに、この糸状に形成されたものを多数編み込み、もしくは不織布状に形成することが可能となり、これにより、その用途を大幅に広げることができるようになる。
１４．  金属イオン水の製造方法又は水処理方法又は金属イオン水の製造具又は水処理装置として、前記１〜５のいずれかに記載の金属イオン水の製造方法又は水処理方法又は金属イオン水の製造具又は水処理装置において、前記２種類の異種金属がそれぞれ線状に形成され、該線状の両異種金属が互いに密着する状態に縒り合わされ又は編み込まれている構成とすることにより、製造が容易であるため、製造コストを低減させることができるようになると共に、その用途を広げることができるようになる。
１５．  金属イオン水の製造方法又は水処理方法又は金属イオン水の製造具又は水処理装置として、前記１〜５のいずれかに記載の金属イオン水の製造方法又は水処理方法又は金属イオン水の製造具又は水処理装置において、前記２種類の異種金属がそれぞれ線状に形成され、該線状の両異種金属のうちの一方の金属の外周にもう一方の金属を巻き付けることにより互いに密着されている構成とすることにより、製造が容易であるため、製造コストを低減させることができるようになると共に、その用途を広げることができるようになる。
１６．  金属イオン水の製造方法又は水処理方法又は金属イオン水の製造具又は水処理装置として、前記１４又は１５に記載の金属イオン水の製造方法又は水処理方法又は金属イオン水の製造具又は水処理装置において、前記線状に形成された２種類の異種金属のうち少なくともいずれか一方の金属が他の種類の材質よりなる心材の外面にメッキされている構成とすることにより、心材として安価な金属や金属以外の樹脂等を用いることができるため、材料コストを低減できるようになると共に、線材の強度や柔軟性等を任意に設定することができるようになる。
１７．  金属イオン水の製造方法又は水処理方法又は金属イオン水の製造具又は水処理装置として、前記１〜５のいずれかに記載の金属イオン水の製造方法又は水処理方法又は金属イオン水の製造具又は水処理装置において、前記２種類の異種金属のうちイオン化傾向の小さい及び／又は電極電位の高い方の金属がカーボン、グラファイト等の炭素を含む粉、粒、線、又は繊維で構成され、これがイオン化傾向の大きい及び／又は電極電位の低い方の金属内に混在する状態で多数鋳込まれることによって前記２種類の異種金属が互いに密着され、該２種類の異種金属を貫く多数の孔を切削しもしくは打ち抜くことにより、前記多数の孔の内周面に２種類の異種金属の接触境界部分が多数形成されている構成とすることにより、単位面積当たりの金属イオンの溶出量を多くすることができるようになる。
１８．  金属イオン水の製造方法又は水処理方法又は金属イオン水の製造具又は水処理装置として、前記１〜５のいずれかに記載の金属イオン水の製造方法又は水処理方法又は金属イオン水の製造具又は水処理装置において、前記２種類の異種金属のうちイオン化傾向の小さい及び／又は電極電位の高い方の金属がカーボン、グラファイト等の炭素を含む粉、粒、線、又は繊維で構成され、これがイオン化傾向の大きい及び／又は電極電位の低い方の金属内に混在する状態で多数鋳込まれることによって前記２種類の異種金属が互いに密着され、該２種類の異種金属からなる板材に千鳥状に切れ目を入れて押し広げて略菱形網目状に加工することにより、各切れ目部分に２種類の異種金属の接触境界部分が多数形成されている構成とすることにより、材料を無駄にすることなしに、単位面積当たりの金属イオンの溶出量を多くすることができるようになる。
また、金属を押し広げることにより金属が脆弱化して腐触し易くなり、これにより、金属イオンの溶出量を増やすことができるようになる。
また、切れ目部分が多数形成されることで、通水性が確保されるため、流れがある部分において特に威力を発揮させることができるようになる。
１９．  金属イオン水の製造方法又は水処理方法又は金属イオン水の製造具又は水処理装置として、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属が銅で構成されている構成とすることにより、処理すべき水中に銅イオンが永続かつ効率的に溶出され、この銅イオンによる殺菌作用及び殺藻作用が得られる。
従って、この発明を花瓶や花器等に収容された水に適用することにより、花瓶や花器内等の水中における雑菌の繁殖を防止し、水中に没した切り花の茎の腐敗が抑制されると共に、雑菌その他の不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、この発明を風呂の浴槽やプール等に収容される水に適用することにより、レジネオラ菌等の菌類の発生を防止することができるようになるし、循環水管路やトイレのロータンク内、加湿器のタンク内や水溜め部分等に適用することにより、雑菌の繁殖を防止できるようになる。さらに、水を霧状態で噴出させる超音波式加湿器に適用することにより、銅イオンを含んだ霧を広範囲に散布させることができ、これにより、畜産場、農場、林業、一般住宅、工場等、任意の場所において各種細菌や病原菌を死滅させることが可能になる。
また、この発明を水槽に適用することにより、透明な水槽壁面につく藻類の発生を防止することができるようになるし、冷却塔やクーリングタワー等に適用することにより、藻の付着による定期的な清掃を回避できるようになる。
また、この発明を池、湖、閉鎖期間中のプール等のように流れや入れ替わりのない水に適用することで、殺藻作用により、あおこの発生を防止することができるようになる。
２０．  金属イオン水の製造方法又は水処理方法又は金属イオン水の製造具又は水処理装置とした、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属が銀で構成されている構成とすることにより、処理すべき水中に銀イオンが永続かつ効率的に溶出され、この銀イオンによる殺菌作用が得られる。
２１．  金属イオン水の製造方法又は水処理方法又は金属イオン水の製造具又は水処理装置として、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属が錫で構成されている構成とすることにより、処理すべき水中に錫イオンが永続かつ効率的に溶出され、この錫イオンによる防腐作用及び清浄作用が得られる。
従って、この発明を花瓶や花器等に収容された水に適用することにより、花瓶や花器内等に収容された水の腐敗が大幅に遅延され、水中に没した切り花の茎の腐敗が抑制されると共に、腐敗による不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、水槽に適用することにより、長期に亙って水をきれいな状態に維持させることができるようになる。
２２．  金属イオン水の製造方法又は水処理方法又は金属イオン水の製造具又は水処理装置として、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属をアルミニウムで構成することにより、処理すべき水中にアルミニウムイオンが永続かつ効率的に溶出され、このアルミニウムイオンによる凝集沈殿作用により、不純物を沈殿させ、水を澄んだ状態にすることができる。
従って、例えば、この発明と前記請求項１９記載の発明とを併用することにより、銅イオンにより殺藻されたあおこをアルミニウムイオンにより凝集させて底部に沈殿させることができるようになる。
２３．  金属イオン水の製造方法又は水処理方法又は金属イオン水の製造具又は水処理装置として、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属をマグネシウムで構成することにより、処理すべき処理水にマグネシウムイオンを永続かつ効率的に溶出することができる。
従って、例えば、この発明を種々の目的に使用される水道水に適用することにより、マグネシウムイオンが水道水に含まれる次亜塩素酸の塩素と結合して塩化マグネシウムに変化させることができるため、塩素による弊害をなくすことができるようになる。
また、水道水、井戸水、天然水等のあらゆる水に適用することにより、酸化還元電位の低い水（アルカリ還元オン水）を容易かつ低コストにて作ることができるようになる。
さらに、マグネシウムから水素が発生するため、水素水を容易かつ低コストにて作ることができるようになる。
また、マグネシウムから無数の微細な水素の気泡が発生するため、水中に含まれるゴミや不純物をこの無数の微細な気泡と共に水面に上昇させ、これを容易に除去することができるようになる。
２４．  金属イオン水の製造方法又は水処理方法又は金属イオン水の製造具又は水処理装置とした、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属を鉄で構成することにより、処理すべき処理水に鉄イオンを永続かつ効率的に溶出することができる。
従って、例えば、川、湖、海水等に適用することにより、溶出された鉄イオンにより、水性動・植物を活性化させることができるようになると共に、鉄イオンが水中の燐と結合して燐酸鉄となり、水中に含まれる燐による弊害をなくすことができるようになる。
２５．  金属イオン水の製造方法又は水処理方法又は金属イオン水の製造具又は水処理装置として、前記１〜１８のいずれかに記載の金属イオン水の製造方法又は水処理方法又は金属イオン水の製造具又は水処理装置において、前記２種類の異種金属のうちイオン化傾向が大きい及び／又は電極電位の低い方の金属を亜鉛で構成することにより、処理すべき処理水に亜鉛イオンを永続かつ効率的に溶出することができる。
従って、例えば、この発明を飲料水に適用することにより、現在摂取量が不足がちといわれている亜鉛を容易に摂取することができるようになる。さらに、この発明を、例えば、クーリングタワーやプラスチック成形機の冷却システム等の吸水・排水配管等に適用することにより、配管内の水垢やカルシウム等のゴミ成分を低コストにて除去することができるようになる。
【図面の簡単な説明】  図１は、本発明実施例１の金属イオン水の製造具又は水処理装置を示す平面図である。
図２は、図１のＩＩ−ＩＩ線における拡大断面図である。
図３は、本発明実施例８の金属イオン水の製造具又は水処理装置を示す平面図である。
図４は、図３のＩＶ−ＩＶ線における拡大断面図である。
図５は、本発明実施例９の金属イオン水の製造具又は水処理装置を示す平面図である。
図６は、図５のＶＩ−ＶＩ線における拡大断面図である。
図７は、本発明実施例１０の金属イオン水の製造具又は水処理装置を示す図５のＶＩ−ＶＩ線における拡大断面図である。
図８は、本発明実施例１１の金属イオン水の製造具又は水処理装置を示す平面図である。
図９は、図８のＩＸ−ＩＸ線における拡大断面図である。
図１０は、本発明実施例１２の金属イオン水の製造具又は水処理装置を示す平面図である。
図１１は、図１０のＸＩ−ＸＩ線における拡大断面図である。
図１２は、本発明実施例１６の金属イオン水の製造具又は水処理装置を示す平面図である。
図１３は、図１２のＸＩＩＩ−ＸＩＩＩ線における拡大端面図である。
図１４は、本発明実施例１７の金属イオン水の製造具又は水処理装置を示す図１２のＸＩＩＩ−ＸＩＩＩ線における拡大端面図である。
図１５は、本発明実施例１８の金属イオン水の製造具又は水処理装置を示す拡大平面図である。
図１６は、図１５のＸＶＩ−ＸＶＩ線における拡大断面図である。
【発明を実施するための最良の形態】以下、本発明の実施例を詳細に説明する。
【実施例１】  この実施例１の金属イオン水の製造具又は水処理装置は、図１（平面図）及び図２（図１のＩＩ−ＩＩ線における拡大断面図）に示すように、イオン化傾向（電位）の異なる２種類の異種金属１、２のうちの一方の金属１の一部にもう一方の金属２をメッキすることにより、両金属１、２を互いに密着させた構造としたものである。
さらに詳述すると、この実施例１の金属イオン水の製造具又は水処理装置は、イオン化傾向（電位）の異なる２種類の異種金属１、２として、イオン化傾向が大きい及び／又は電極電位の低い方の金属１である銅（Ｃｕ）の板の片面に、銅よりはイオン化傾向の小さい及び／又は電極電位の高い金属２である銀（Ａｇ）をメッキすることにより、銅と銀を互いに密着させた構成としたものである。
この実施例１の金属イオン水の製造具又は水処理装置は、以上のように構成されるため、この金属イオン水の製造具又は水処理装置を、処理すべき水中に単に没した状態としておくと、銅（Ｃｕ）単独でも水中で酸化腐触して金属イオンを溶出するが、銅（Ｃｕ）単独の場合は酸化皮膜が形成されるため、金属イオンの溶出が停止される。ところが、この実施例１では、２種類の異種金属１、２のうちイオン化傾向の小さい及び／又は電極電位の高い方の金属２である銀（Ａｇ）の腐蝕を防止しようとして電極電位の低い方の金属から高い方の金属へ電子を移動させるイオン化傾向の大きい及び／又は電極電位の低い方の金属１である銅（Ｃｕ）の局部電池形成による酸化還元反応の腐蝕作用により、酸化皮膜が形成されることなしに該イオン化傾向の大きい及び／又は電極電位の低い方の金属１である銅（Ｃｕ）から銅イオンが永続かつ効率的に溶出されるもので、この水中に溶出した銅イオンが持つ殺菌作用及び殺藻作用により、銅がなくなるまで永続的に殺菌及び殺藻効果が得られる。
従って、この発明を花瓶や花器等に収容された水に適用することにより、花瓶や花器内等の水中における雑菌の繁殖を防止し、水中に没した切り花の茎の腐敗が抑制されると共に、雑菌その他の不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、この発明を風呂の浴槽やプール等に収容される水に適用することにより、レジネオラ菌等の菌類の増殖を防止することができるようになるし、循環水管路やトイレのロータンク内等に適用することにより、雑菌の繁殖を防止できるようになる。
さらに、水を霧状態で噴出させる超音波式加湿器に適用したり、金属イオン水を噴霧機などで噴霧することにより、銅イオンを含んだ霧を広範囲に散布させることができ、これにより、畜産場、農場、林業、一般住宅、工場等、任意の場所において各種細菌や病原菌を死滅させることが可能になる。
また、この発明を水槽に適用することにより、透明な水槽壁面につく藻類の発生を防止することができるようになるし、冷却塔やクーリングタワー等に適用することにより、藻の付着による定期的な清掃を回避できるようになる。
また、この発明を池、湖、閉鎖期間中のプール等のように流れや入れ替わりのない水に適用することにより、殺藻作用により、あおこの発生を防止することができるようになる。
なお、近年くらげの大量発生により、魚網に入った大量のくらげの処理に苦慮しているが、この実施例１によって銅イオンが溶出された水又は海水に生きたくらげを入れた実験を行ったところ、くらげを死滅させる効果があることが判明した。
従って、この実施例１の利用発明として、
（１）海中において銅イオンを溶出させ、又は銅イオンを溶出させた水又は海水を海中に投入することによりくらげが所定の範囲内に近づくことを防止し、又は、くらげを死滅させる方法。
（２）回収されたくらげに銅イオンを溶出させた水又は海水をふりかけ又は回収されたくらげを銅イオンが溶出された水又は海水中に入れることによりくらげを死滅させる方法。
が考えられる。
そして、前記（２）の方法においては、死滅したくらげの腐敗を銅イオンの殺菌作用によって防止することができるようになる。
従って、くらげの大量発生による種々の問題を一挙に解決することができるようになる。
以上のように、この金属イオン水の製造具又は水処理装置にあっては、異種金属１、２を互いに密着させただけの極めて簡単な構造であり、かつ、ランニングコストもかからないため、所定の水処理（殺菌及び殺藻処理）を低コストにて効率的に行うことができるようになるという効果が得られる。
また、２種類の異種金属１、２のうちのいずれか一方の金属に対しもう一方の金属をメッキすることによって互いに密着させた構成とすることにより、容易かつ確実に密着状態とすることができるようになると共に、造作性、取扱い作業性にも優れる。
また、銅に対し銀をメッキするようにしたことで、高価な銀の使用量を少なくすることができ、これにより全体としてコストを低減化することができるようになる。
また、以上のような水処理において、処理すべき水に対し該水中の溶存酸素を増加させる処理を行うことにより、イオン化傾向の大きい及び／又は電極電位の低い方の金属である銅の局部電池形成による酸化還元反応の腐食作用を加速させ、これにより、銅イオンの溶出を加速させて高濃度の金属イオン水を短期間で効率的に製造することができるようになる。
次に、この発明の他の実施例について説明する。なお、この他の実施例の説明にあたっては、前記実施例１と同様の構成部分についてはその図示を省略し、相違点についてのみ説明する。
【実施例２】  この実施例２の金属イオン水の製造具又は水処理装置は、２種類の異種金属１、２のうちイオン化傾向が大きい及び／又は電極電位の低い方の金属が銀（Ａｇ）で構成され、この銀（Ａｇ）よりはイオン化傾向の小さい及び／又は電極電位の高い金属が金（Ａｕ）で構成され、一方の金属に対しもう一方の金属をメッキすることにより、銀と金を互いに密着させた構成としたものである。
この実施例２の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である金（Ａｕ）の腐蝕を防止しようとして電極電位の低い方の金属から高い方の金属へ電子を移動させるイオン化傾向の大きい及び／又は電極電位の低い方の金属である銀（Ａｇ）の局部電池形成による酸化還元反応の腐蝕作用により該イオン化傾向の大きい及び／又は電極電位の低い方の金属である銀（Ａｇ）から銀イオンが永続かつ効率的に溶出されるもので、この水中に溶出した銀イオンが持つ殺菌作用により、殺菌効果が得られる。
【実施例３】  この実施例３の金属イオン水の製造具又は水処理装置は、２種類の異種金属１、２のうちイオン化傾向が大きい及び／又は電極電位の低い方の金属が錫（Ｓｎ）で構成され、この錫（Ｓｎ）よりはイオン化傾向の小さい及び／又は電極電位の高い金属が銅（Ｃｕ）又は銀（Ａｇ）で構成され、一方の金属に対しもう一方の金属をメッキすることにより、錫と銅又は銀を互いに密着させた構成としたものである。
この実施例３の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である銅（Ｃｕ）又は銀（Ａｇ）の腐蝕を防止しようとして電極電位の低い方の金属から高い方の金属へ電子を移動させるイオン化傾向の大きい及び／又は電極電位の低い方の金属である錫（Ｓｎ）の局部電池形成による酸化還元反応の腐蝕作用により該イオン化傾向の大きい及び／又は電極電位の低い方の金属である錫（Ｓｎ）から錫イオンが永続かつ効率的に溶出されるもので、この水中に溶出した錫イオンが持つ防腐作用及び清浄作用により、防腐及び清浄効果が得られる。
従って、この発明を花瓶や花器等に収容された水に適用することにより、花瓶や花器内等に収容された水の腐敗が大幅に遅延され、水中に没した切り花の茎の腐敗が抑制されると共に、腐敗による不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、水槽に適用することにより、長期に亙って水をきれいな状態に維持させることができるようになる。
【実施例４】  この実施例４の金属イオン水の製造具又は水処理装置は、２種類の異種金属１、２のうちイオン化傾向が大きい及び／又は電極電位の低い方の金属がアルミニウム（Ａｌ）で構成され、このアルミニウム（Ａｌ）よりはイオン化傾向の小さい及び／又は電極電位の高い金属が錫（Ｓｎ）、銅（Ｃｕ）、銀（Ａｇ）等で構成され、一方の金属に対しもう一方の金属をメッキすることにより、アルミニウムと錫、銅、銀等を互いに密着させた構成としたものである。
この実施例４の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である錫（Ｓｎ）、銅（Ｃｕ）、銀（Ａｇ）等の腐蝕を防止しようとして電極電位の低い方の金属から高い方の金属へ電子を移動させるイオン化傾向の大きい及び／又は電極電位の低い方の金属であるアルミニウム（Ａｌ）の局部電池形成による酸化還元反応の腐蝕作用により該イオン化傾向の大きい及び／又は電極電位の低い方の金属であるアルミニウム（Ａｌ）からアルミニウムイオンが永続かつ効率的に溶出されるもので、この水中に溶出したアルミニウムイオンが持つ凝集沈殿作用により、凝集沈殿効果が得られる。
従って、例えば、この実施例４と前記実施例１とを併用することにより、銅イオンにより殺藻されたあおこをアルミニウムイオンにより凝集させて底部に沈殿させることができるようになる。
【実施例５】  この実施例５の金属イオン水の製造具又は水処理装置は、２種類の異種金属１、２のうちイオン化傾向が大きい及び／又は電極電位の低い方の金属がマグネシウム（Ｍｇ）で構成され、このマグネシウム（Ｍｇ）よりはイオン化傾向の小さい及び／又は電極電位の高い金属が錫（Ｓｎ）、銅（Ｃｕ）、銀（Ａｇ）等で構成され、一方の金属に対しもう一方の金属をクラッド法により密着させることにより、マグネシウムと錫、銅、銀等を互いに密着させた構成としたものである。
この実施例５の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である錫（Ｓｎ）、銅（Ｃｕ）、銀（Ａｇ）等の腐蝕を防止しようとして電極電位の低い方の金属から高い方の金属へ電子を移動させるイオン化傾向の大きい及び／又は電極電位の低い方の金属であるマグネシウム（Ｍｇ）の局部電池形成による酸化還元反応の腐蝕作用により該イオン化傾向の大きい及び／又は電極電位の低い方の金属１であるマグネシウム（Ｍｇ）からマグネシウムイオンが永続かつ効率的に溶出される。
従って、例えば、この実施例５を種々の目的に使用される水道水に適用することにより、マグネシウムイオンが水道水に含まれる次亜塩素酸の塩素と結合して塩化マグネシウム（にがりの成分）に変化させることができるため、塩素による弊害をなくすことができるようになる。
また、水道水、井戸水、天然水等のあらゆる水に適用することにより、酸化還元電位の低い水（アルカリ還元オン水）を容易かつ低コストにて作ることができるようになる。特にイオン化傾向の小さい及び／又は電極電位の高い方の金属２としてイオン化傾向及び電位の差が大きいカーボン、グラファイト等の炭素を含む材料を用いることにより、電気分解では得られない酸化還元電位の極めて低い（マイナス電位）アルカリ還元イオン水を効率的に作ることができるようになる。
また、この実施例５の構成ではマグネシウムから水素が発生するため、水に水素を溶解させた水素水を容易かつ低コストにて作ることができるようになる。この時、気体溶解機内に内臓することにより、水素溶存率が高く、かつマグネシウムイオンが溶出されたアルカリ還元イオン水を作ることができるようになる。
さらに、この実施例５の構成では、マグネシウム（Ｍｇ）から水素が発生するため、これを水素発生装置としても利用することができ、この場合、電源が使用できない条件下において威力を発揮させることができる。
また、マグネシウム（Ｍｇ）から無数の微細な水素の気泡が発生するため、水中に含まれるゴミや不純物をこの無数の微細な気泡と共に水面に上昇させ、これを容易に除去することができるようになる。
【実施例６】  この実施例６の金属イオン水の製造具又は水処理装置は、２種類の異種金属１、２のうちイオン化傾向が大きい及び／又は電極電位の低い方の金属が鉄（Ｆｅ）で構成され、この鉄（Ｆｅ）よりはイオン化傾向の小さい及び／又は電極電位の高い金属が錫（Ｓｎ）で構成され、一方の金属に対しもう一方の金属をメッキすることにより、鉄と錫を互いに密着させた構成としたものである。
この実施例６の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である錫（Ｓｎ）の腐蝕を防止しようとして電極電位の低い方の金属から高い方の金属へ電子を移動させるイオン化傾向の大きい及び／又は電極電位の低い方の金属である鉄（Ｆｅ）の局部電池形成による酸化還元反応の腐蝕作用により該イオン化傾向の大きい及び／又は電極電位の低い方の金属１である鉄（Ｆｅ）から鉄イオンが永続かつ効率的に溶出される。
従って、例えば、この実施例６を川や湖の水、又は海水等に適用することにより、水性動・植物を活性化させることができるようになると共に、鉄イオンが水中の燐と結合して燐酸鉄となり、これにより、水中に含まれる燐による弊害をなくすことができるようになる。
【実施例７】  この実施例７の金属イオン水の製造具又は水処理装置は、２種類の異種金属１、２のうちイオン化傾向が大きい及び／又は電極電位の低い方の金属が亜鉛（Ｚｎ）で構成されこの亜鉛（Ｚｎ）よりはイオン化傾向の小さい及び／又は電極電位の高い金属が鉄（Ｆｅ）で構成され、金属が鉄（Ｆｅ）に対し亜鉛（Ｚｎ）をメッキすることにより、鉄と亜鉛を互いに密着させた構成としたものである。
この実施例７の金属イオン水の製造具又は水処理装置は、以上のように構成されるため、この金属イオン水の製造具又は水処理装置を、処理すべき水中に単に没した状態としておくだけで、２種類の異種金属１、２のうちイオン化傾向の小さい及び／又は電極電位の高い方の金属である鉄（Ｆｅ）の腐蝕を防止しようとして電極電位の低い方の金属から高い方の金属へ電子を移動させるイオン化傾向の大きい及び／又は電極電位の低い方の金属である亜鉛（Ｚｎ）の局部電池形成による酸化還元反応の腐蝕作用により該イオン化傾向の大きい及び／又は電極電位の低い方の金属１である亜鉛（Ｚｎ）から亜鉛イオンが永続かつ効率的に溶出される。
従って、例えば、この実施例７を飲料水に適用することにより、最近不足がちといわれる亜鉛を容易に摂取することができるようになる。
また、この実施例７を、例えば、クーリングタワーやプラスチック成形機の冷却システム等の吸水・排水配管等に適用することにより、配管内の水垢やカルシウム等のゴミ成分を低コストにて除去することができるようになる。
【実施例８】  この実施例８の金属イオン水の製造具又は水処理装置は、図３（平面図）及び図４（図３のＩＶ−ＩＶ線における拡大断面図）に示すように、イオン化傾向（電位）の異なる２種類の異種金属１、２のうちの一方の薄板状金属１の表裏全面にもう一方の金属２をメッキすることにより、両金属１、２を互いに密着させると共に、前記メッキされた金属２をケガキや溝切り等で多数個所切削除去してもう一方の金属１を露出させることにより、前記切削除去部分３に沿って２種類の異種金属１、２の接触境界部分が多数形成された構成とした点が前記実施例１〜７とは相違したものである。
この実施例８の金属イオン水の製造具又は水処理装置は、以上のように構成されることにより、金属イオンの溶出量を多くすることができるようになる。即ち、異種金属１、２の境界部分が最も電子が移動して局部電池形成による酸化還元反応の腐触作用が激しくおこる部分で金属イオンの溶出量が多いため、単位面積当たりの金属イオンの溶出量を多くすることができるようになる。
【実施例９】  この実施例９の金属イオン水の製造具又は水処理装置は、図５（平面図）及び図６（図５のＶＩ−ＶＩ線における拡大断面図）に示すように、イオン化傾向（電位）の異なる２種類の異種金属１、２のうちの一方の薄板状金属１の表裏全面にもう一方の金属２をメッキすることにより、両金属１、２を互いに密着させると共に、前記２種類の異種金属１、２を貫く多数の貫通孔（孔）４を切削しもしくは打ち抜くことにより、多数の貫通孔４の開口縁部側内周面に２種類の異種金属１、２の接触境界部分が多数形成されている構成とした点が、前記実施例１〜８とは相違したものである。
この実施例９の金属イオン水の製造具又は水処理装置は、以上のように構成されることにより、金属イオンの溶出量を多くすることができるようになる。即ち、異種金属１、２の境界部分が最も金属イオンの溶出量が多いため、内周面が金属イオンの溶出部となる貫通孔４を多数形成することにより、単位面積当たりの金属イオンの溶出量を多くすることができるようになる。
また、水中の底面等に片方の面が密着したとしても、貫通孔４の一方の開口部は常に開放状態になるため、金属イオンの溶出効率を低下させることがなく、これにより、水中に単に投入するだけで最大の効果をあげることができるようになる。
【実施例１０】  この実施例１０の金属イオン水の製造具又は水処理装置は、図７（図５のＶＩ−ＶＩ線における拡大断面図）に示すように、前記２種類の異種金属１、２のうちイオン化傾向の小さい及び／又は電極電位の高い方の金属２がカーボン、グラファイト等の炭素を含む粉、粒、線、又は繊維で構成され、これがイオン化傾向の大きい及び／又は電極電位の低い方の金属１内に混在する状態で多数鋳込まれることによって前記２種類の異種金属１、２が互いに密着され、該２種類の異種金属１、２を貫く多数の貫通孔４を切削しもしくは打ち抜くことにより、前記多数の貫通孔４の内周面に２種類の異種金属１、２の接触境界部分が多数形成されている構成とした点が、前記前記実施例１〜９とは相違したものである。
この実施例１０の金属イオン水の製造具又は水処理装置は、以上のように構成されることにより、前記実施例９と同様の効果が得られる。
また、イオン化傾向の小さい及び／又は電極電位の高い方の金属２をカーボン、グラファイト等の炭素を含む粉、粒、線、又は繊維の状態のカーボンで構成することで、これをイオン化傾向の大きい及び／又は電極電位の低い方の金属１内に混在する状態で多数鋳込むことができ、この２種類の異種金属１、２を貫く多数の貫通孔４を切削しもしくは打ち抜くことにより、多数の貫通孔４の内周面に２種類の異種金属の接触境界部分が多数形成され、これにより、単位面積当たりの金属イオンの溶出量をさらに多くすることができるようになる。
【実施例１１】  この実施例１１の金属イオン水の製造具又は水処理装置は、図８（平面図）及び図９（図８のＸＩ−ＸＩ線における拡大断面図）に示すように、イオン化傾向（電位）の異なる２種類の異種金属１、２のうちの一方の薄板状金属１の表裏全面にもう一方の金属２をメッキすることにより、両金属１、２を互いに密着させると共に、前記２種類の異種金属１、２の接触面と略直交する方向に切断して針金状に形成することにより、長手方向に沿った両側切断面に前記２種類の異種金属１、２の接触境界部分が形成されている構成とした点が、前記実施例１〜１０とは相違したものである。
この実施例１１の金属イオン水の製造具又は水処理装置は、以上のように構成されることにより、金属イオンの溶出量を多くすることができるようになる。即ち、異種金属１、２の境界部分が最も金属イオンの溶出量が多いため、単位面積当たりの金属イオンの溶出量を多くすることができるようになる。
また、針金状に形成することにより、例えば、水処理が必要な花束を結束する針金等として利用することが可能になる。また、水処理すべき水中の任意の物体に巻つけることにより、固定手段を用いることなしに、水中で所定の位置に安定させることができるようになる。
【実施例１２】  この実施例１２の金属イオン水の製造具又は水処理装置は、図１０（平面図）及び図１１（図１０のＸＩ−ＸＩ線における拡大断面図）に示すように、２種類の異種金属１、２がそれぞれ線状に形成され、該線状の両異種金属１、２が互いに密着する状態に繕り合わされた状態に形成されている点が、前記実施例１〜１１とは相違したものである。
即ち、この実施例１２では、イオン化傾向が小さい及び／又は電極電位の高い方の線状の金属２を中心として、その外周に複数本のイオン化傾向が大きい及び／又は電極電位の低い方の線状の金属１で囲む状態で維ることにより形成されている。
この実施例１２の金属イオン水の製造具又は水処理装置は、以上のように構成されることにより、製造が容易であるため、製造コストを低減させることができるようになると共に、縒り線状であるため、これを単独で用いる他に、編んだ状態やロープに緩り込んだ状態で用いる等、その用途を広げることができるようになる。
なお、２種類の異種金属１、２の本数や組み合わせや、線の太さの大小の組み合わせも任意である。
【実施例１３】  この実施例１３の金属イオン水の製造具又は水処理装置は、図示を省略したが、２種類の異種金属１、２がそれぞれ線状に形成され、該線状の両異種金属１、２が互いに密着する状態に編み込まれた状態に形成されている点が、前記実施例１〜１２とは相違したものである。
この実施例１３の金属イオン水の製造具又は水処理装置は、以上のように構成されることにより、面状に広く形成することができるため、金属イオンの溶出量及び範囲を広げることができるようになると共に、特に流れのある部分の途中に備えることにより、通過する水すべてに触れさせて効率的に金属イオンを溶出させることができるようになる。
【実施例１４】  この実施例１４の金属イオン水の製造具又は水処理装置は、図示を省略したが、２種類の異種金属１、２がそれぞれ線状に形成され、該線状の両異種金属のうちイオン化傾向が小さい及び／又は電極電位の高い方の金属２の外周にイオン化傾向が大きい及び／又は電極電位の低い方の金属１を巻き付けることにより互いに密着された構成とすることにより、製造が容易であるため、製造コストを低減させることができるようになると共に、その用途を広げることができるようになる。
【実施例１５】  この実施例１５の金属イオン水の製造具又は水処理装置は、図示を省略したが、前記実施例１２、１３、１４における線状に形成された２種類の異種金属１、２のうち少なくともいずれか一方の金属が他の種類の材質よりなる心材の外面にメッキされている構成とすることにより、心材として安価な鉄等の金属や金属以外の樹脂等を用いることができるため、材料コストを低減できるようになると共に、線材の強度や柔軟性等を任意に設定することができるようになる。
【実施例１６】  この実施例１６の金属イオン水の製造具又は水処理装置は、図１２（平面図）及び図１３（図１２のＸＩＩＩ−ＸＩＩＩ線における拡大断面図）に示すように、イオン化傾向（電位）の異なる２種類の異種金属１、２のうちの一方の薄板状金属１の表裏全面にもう一方の金属２をメッキすることにより、両金属１、２を互いに密着させた板材に、千鳥状に切れ目を入れて押し広げて略菱形網目状に加工することにより、押し広げられた各切れ目部分５に２種類の異種金属１、２の接触境界部分が多数形成されている構成とした点が、前記実施例１〜１５とは相違したものである。
この実施例１６の金属イオン水の製造具又は水処理装置は、以上のように構成されることにより、金属イオンの溶出量を多くすることができるようになる。即ち、異種金属１、２の境界部分が最も金属イオンの溶出量が多いため、金属イオンの溶出部となる切れ目部分５が多数形成されることにより、単位面積当たりの金属イオンの溶出量を多くすることができるようになる。
また、材料を無駄にすることなしに、単位面積当たりの金属イオンの溶出量を多くすることができるようになる。
また、各切れ目を押し広げることにより金属が脆弱化して腐触し易くなり、これにより、金属イオンの溶出量を増やすことができるようになる。
また、切れ目部分５が多数形成されることで、通水性が確保されるため、流れがある部分において特に威力を発揮することができるようになる。
【実施例１７】  この実施例１７の金属イオン水の製造具又は水処理装置は、図１４（図１２のＸＩＩＩ−ＸＩＩＩ線における拡大断面図）に示すように、前記２種類の異種金属１、２のうちイオン化傾向の小さい及び／又は電極電位の高い方の金属２がカーボン、グラファイト等の炭素を含む粉、粒、線、又は繊維で構成され、これがイオン化傾向の大きい及び／又は電極電位の低い方の金属１内に混在する状態で多数鋳込まれることによって前記２種類の異種金属１、２が互いに密着され、該２種類の異種金属１、２からなる板材に千鳥状に切れ目を入れて押し広げて略菱形網目状に加工することにより、各切れ目部分５に２種類の異種金属１、２の接触境界部分が多数形成されている構成とした点が、前記前記実施例１〜１６とは相違したものである。
この実施例１７の金属イオン水の製造具又は水処理装置は、以上のように構成されることにより、前記実施例１６と同様の効果が得られる。
また、イオン化傾向の小さい及び／又は電極電位の高い方の金属２をカーボン、グラファイト等の炭素を含む粉、粒、線、又は繊維の状態のカーボンで構成することで、これをイオン化傾向の大きい及び／又は電極電位の低い方の金属１内に混在する状態で多数鋳込むことができ、この２種類の異種金属１、２からなる板材に千鳥状に切れ目を入れて押し広げて略菱形網目状に加工することにより、各切れ目部分５に２種類の異種金属１、２の接触境界部分が多数形成され、これにより、単位面積当たりの金属イオンの溶出量をさらに多くすることができるようになる。
【実施例１８】  この実施例１８の金属イオン水の製造具又は水処理装置は、図１５（拡大平面図）及び図１６（図１５のＸＶＩ−ＸＶＩ線における拡大断面図）に示すように、イオン化傾向（電位）の異なる２種類の異種金属１、２のうちの一方の金属が極細の糸状に形成され、該糸状金属１の表面の一部にもう一方の金属２がメッキされた構成とすることにより、細い糸状金属１の表面に異種金属１、２の接触境界部分が多数形成されている構成とした点が、前記実施例１〜１７とは相違したものである。
即ち、この実施例１８では、糸状金属１の表面にもう一方の金属２がその長手方向に沿って線状に、かつ、周方向等間隔のもとに複数メッキされている。
この実施例１８の金属イオン水の製造具又は水処理装置は、以上のように構成されることにより、これを糸やロープに編み込み、又は、布地等に織り込み、さらに、この糸状に形成されたものを多数編み込み、もしくは不織布状に形成することが可能となり、これにより、その用途を大幅に広げることができるようになる。
例えば、糸状金属１を銅、メッキ金属２を銀で構成し、これを不織布状に形成したものを血液ろ過経路の途中に介装させておくことにより、銅より溶出された銅イオンによって、血液を殺菌処理することができるようになる。また、カテーテルパイプの内壁に組み付けておくようにしてもよい。また、魚網に編み込むことにより、魚網にくらげが近付くことを防止し、又は、くらげを死滅させることができるようになる。
以上本発明の実施例を説明してきたが、本発明は上述の実施例に限られるものではなく、発明の要旨を逸脱しない範囲の設計変更等があっても本発明に含まれる。
例えば、実施例では、イオン化傾向の大きい及び／又は電極電位の低い金属１として、アルミニウム（Ａｌ）、銅（Ｃｕ）、マグネシウム（Ｍｇ）、錫（Ｓｎ）、銀（Ａｇ）、鉄（Ｆｅ）を用いたが、金や白金等、そのたの全ての金属を用いることができ、また、それらの合金を用いることもできる。また、イオン化傾向の小さい及び／又は電極電位の高い金属２としては実施例に例示した金属以外の任意の金属、例えばステンレス等を用いることができる。
また、実施例１では、イオン化傾向（電位）の異なる２種類の異種金属１、２として、イオン化傾向が大きい及び／又は電極電位の低い方の金属１の板の片面に、イオン化傾向の小さい及び／又は電極電位の高い方の金属２をメッキしたが、片面の全面にメッキする必要はなく、部分的でも一部であってもよい。
また、実施例では、一方の金属にもう一方の金属をメッキすることによって互いに密着させるようにしたが、２種類の異種金属１、２のうちのいずれか一方の金属に対しもう一方の金属をクラッド法によって互いに密着させるようにすることで、容易かつ確実に密着状態とすることができるようになる。なお、このクラッド法には、圧延法、押し出し法、引き抜き法、拡散法等がある。
また、実施例では、２種類の異種金属１、２のうちのいずれか一方の金属を板状とし、その片面に、もう一方の金属をメッキするようにしたが、その形状は任意であり、あらゆる形状にすることができる。
例えば、２種類の異種金属１、２のうちの一方を多数に分割した状態でもう一方の金属と互いに密着させた構成や、２種類の異種金属１、２を粉、粒、線、又は繊維の状態に多数に分割した状態で混合させ、該両異種金属１、２が完全に溶解することなしに互いに接合一体化させた構成とすることにより、表面全体に２種類の異種金属１、２の接触境界部分が多数形成され、これにより、単位面積当たりの金属イオンの溶出量を多くすることができるようになる。さらに、２種類の異種金属１、２を粉、粒、線、又は繊維の状態に多数に分割した状態で混合させ、該両異種金属１、２が完全に溶解することなしに互いに部分的に接合一体化されることにより接合されてない部分に多数の連続気孔が形成されている構成とすることにより、表面だけでなく内部全体に亘って２種類の異種金属１、２の接触境界部分が多数形成されるため、単位体積当たりの金属イオンの溶出量を多くすることができるようになる。なお、以上のような構成は、２種類の異種金属１、２の粉等を圧縮成形し、これを溶融点以下の温度で焼固める焼結金属の製造方法により、容易に製造することができる。
また、上述のように、２種類の異種金属１、２のうち、少なくとも金属２を粉、粒、線、又は繊維の状態に多数に分割した状態で混合させる場合は、イオン化傾向の小さい及び／又は電極電位の高い方の金属２として、少なくとも、銅や鉄等の金属（珪素や炭素を含む）を含有する安価な鉱石を用いることができる。
また、実施例では、２種類の異種金属１、２のうちイオン化傾向の大きい及び／又は電極電位の低い方の金属を基材とし、イオン化傾向の小さい及び／又は電極電位の高い方の金属をメッキするようにしたが、逆であってもよい。
また、実施例８〜１１、１６では、一方の金属の両面にもう一方の金属をメッキしたが、片面のみであってもよい。
また、実施例９、１０では、貫通孔４をスリット状に形成したが、孔形状は任意であり、多数の丸孔を開けるようにしてもよい。
また、実施例１８では、糸状金属１の表面にもう一方の金属２をその長手方向に沿って線状に、かつ、周方向等間隔のもとに複数メッキした例を示したが、その本数は任意であり、また、その他に、螺旋状にメッキしたり、長手方向所定間隔のもとに環状にメッキするようにしてもよい。また、糸状金属１の表面全体にもう一方の金属２をメッキした後、けがき、切削、その他の方法によりメッキを部分的に剥ぐようにしてもよい。
また、実施例では、主に淡水の水処理について説明したが、淡水の他に、海水、血液その他全ての適用可能な液状体に金属イオンを溶出させる処理に用いることができる。
また、木酢液や竹酢液を用いることにより、高濃度の金属イオンを含む木酢液や竹酢液を作ることができる。
また、鉄（Ｆｅ）の板材をベースとし、その外表面全体にまずイオン化傾向の小さい及び／又は電極電位の高い方の金属（例えば、銅（Ｃｕ））をメッキした後、その片面又は任意の一部分にイオン化傾向の大きい及び／又は電極電位の低い方の金属（例えば、錫（Ｓｎ））をメッキした構造としてもよい。このように構成することにより、材料コストを低減できるようになる。
また、前記実施例において、２種類の異種金属１、２のうちイオン化傾向が大きい及び／又は電極電位の低い方の金属を予め引き伸ばして該金属を脆弱化させ、腐触し易い状態としておくことにより、金属イオンの溶出量を増やすことができるようになる。
また、この実施例の金属イオン水の製造具又は水処理装置は、イオン化傾向の大きい及び／又は電極電位の低い方の金属１をマグネシウムとすることにより、そのまま水素発生具又は水素発生装置として機能させることができる。
【図１】
2005019116.tif 000003
【図２】
2005019116.tif 000004
【図３】
2005019116.tif 000005
【図４】
2005019116.tif 000006
【図５】
2005019116.tif 000007
【図６】
2005019116.tif 000008
【図７】
2005019116.tif 000009
【図８】
2005019116.tif 000010
【図９】
2005019116.tif 000011
【図１０】
2005019116.tif 000012
【図１１】
2005019116.tif 000013
【図１２】
2005019116.tif 000014
【図１３】
2005019116.tif 000015
【図１４】
2005019116.tif 000016
【図１５】
2005019116.tif 000017
【図１６】
2005019116.tif 000018
【国際調査報告】
2005019116.tif 000019
2005019116.tif 000020
2005019116.tif 000021
2005019116.tif 000022
2005019116.tif 000023
2005019116.tif 000024
2005019116.tif 000025